СПОСОБ ИЗГОТОВЛЕНИЯ ПОЛИМЕРИЗОВАННОГО ТОНЕРА

1. Способ изготовления тонера, который включает стадии:
приготовление водной дисперсионной среды, содержащей фосфат кальция;
приготовление смеси мономеров, включающей стабилизатор пигмента на основе стирола, имеющий среднемассовую молекулярную массу от 2000 до 200000, регулятор заряда, пигмент и мономер для связующей смолы;
диспергирование смеси мономеров в форме капель в водной дисперсионной среде; и
осуществление суспензионной полимеризации смеси мономеров, диспергированной в форме капель,
и фосфат кальция используют в количестве от 2 до 6 мас.ч. в расчете на 100 мас.ч. смеси мономеров.
2. Способ по п.1, в котором фосфат кальция получают, смешивая водный фосфатный раствор с водным раствором соли кальция.
3. Способ по п.2, дополнительно включающий регулирование pH водной дисперсионной среды от 4 до 7 добавлением водорастворимой неорганической кислоты в водный фосфатный раствор и последующим добавлением в него водного раствора соли кальция.
4. Способ по п.1, в котором стабилизатор пигмента на основе стирола представляет собой одно или более веществ, выбранных из группы, которую составляют стирол-бутадиен-стирол, стирол-изопрен-стирол, стирол-этилен-стирол, стирол-этилен-бутилен-стирол, стирол-этилен-пропилен-стирол, стирол-бутадиен, стирол-изопрен, стирол-этилен-бутилен, и стирол-этилен-пропилен.
5. Способ по п.1, в котором стадия диспергирования смеси мономеров в форме капель в водной дисперсионной среде включает перемешивание смеси мономеров и водной дисперсионной среды для получения смешанного раствора и гомогенизацию смешанного раствора в гомогенизаторе при скорости от 5000 до 20000 об/мин.
6. Способ по п.1, дополнительно включающий промывание полученных частиц тонера для удаления фосфата кальция и сушку частиц тонера после суспензионной полимеризации.
7. Способ по п.6, дополнительно включающий регулирование pH раствора для суспензионной полимеризации на уровне 2,0 или менее добавлением водорастворимой неорганической кислоты в раствор перед промыванием.
8. Способ по п.1, в котором мономер для связующей смолы представляет собой одно или более веществ, выбранных из группы, которую составляют ароматический виниловый мономер, мономер на основе акрилата, мономер на основе метакрилата, и мономер на основе диена.
9. Способ по п.1, в котором пигмент представляет собой одно или более веществ, выбранных из группы, которую составляют пигмент типа металлического порошка, пигмент металлооксидного типа, пигмент углеродного типа, пигмент сульфидного типа, пигмент типа соли хрома, пигмент ферроцианидного типа, пигмент типа азокрасителя, пигмент типа кислотного красителя, пигмент типа основного красителя, пигмент типа протравного красителя, фталоцианин, пигмент хинакридонового типа и пигмент диоксанового типа.
10. Способ по п.1, в котором смесь мономеров дополнительно включает одну или более добавок, выбранных из группы, которую составляют воск, инициатор реакции, сшиватель, замасливатель, регулятор молекулярной массы и аппрет.
11. Способ по п.10, в котором воск представляет собой одно или более веществ, выбранных из группы, которую составляют парафиновый воск, микрокристаллический воск, церезиновый воск, карнаубский воск, воск на основе сложных эфиров, воск на основе полиэтилена и воск на основе полипропилена.
12. Способ по п.10, в котором инициатор реакции представляет собой одно или более веществ, выбранных из группы, которую составляют азобисизобутиронитрил, азобисвалеронитрил, пероксид бензоила, пероксид лауроила, пероксид калия и персульфат аммония.
13. Способ по п.10, в котором сшиватель представляет собой одно или более веществ, выбранных из группы, которую составляют дивинилбензол, этилендиметакрилат, диметакрилат этиленгликоля, диакрилат диэтиленгликоля, 1,6-гексаметилендиакрилат, аллилметакрилат, 1,1,1-триметилолпропантриакрилат, триаллиламин и тетрааллилоксиэтан.
14. Способ по п.10, в котором регулятор молекулярной массы представляет собой одно или более веществ, выбранных из группы, которую составляют трет-додецилмеркаптан, н-додецилмеркаптан, н-октилмеркаптан, четыреххлористый углерод и четырехбромистый углерод.
15. Полимеризованный тонер, изготовленный способом по любому из пп.1-14.
16. Полимеризованный тонер по п.15, включающий в расчете на 100 мас.ч. суммарного количества полимеризованного тонера, от 0,1 до 20 мас.ч. стабилизатора пигмента на основе стирола, имеющего среднемассовую молекулярную массу от 2000 до 20000, от 0,1 до 20 мас.ч. регулятора заряда, от 1 до 10 мас.ч. пигмента и от 0 до 30 мас.ч. воска.
17. Полимеризованный тонер по п.15, дополнительно включающий одно или более веществ, выбранных из группы, которую составляют от 0,1 до 10 мас.ч. инициатора реакции, от 0,001 до 10 мас.ч. сшивателя и от 0,001 до 8 мас.ч. регулятора молекулярной массы в расчете на 100 мас.ч. мономера для связующей смолы.